(57)【要約】【課題】水酸化アルミニウムや水酸化マグネシウム等の塩基性水和物を含んでいても、絶縁層又はシースの変色を抑制しうる塩化ビニル樹脂組成物、並びにこれを用いた絶縁電線及びケーブルを提供する。【解決手段】絶縁電線１０は、導体１の外周に、塩化ビニル樹脂を含むベースポリマー１００質量部に対して、脂肪酸金属塩、シアヌル酸誘導体又はイソシアヌル酸誘導体、及びステアロイルベンゾイルメタンを合計で１〜５質量部含有し、前記シアヌル酸誘導体又はイソシアヌル酸誘導体に対する前記ステアロイルベンゾイルメタンの含有質量比（前記ステアロイルベンゾイルメタン／前記シアヌル酸誘導体又はイソシアヌル酸誘導体）が０．４〜１５である塩化ビニル樹脂組成物からなる絶縁層２を備える。【選択図】図１
2015212348.tif 000002
【特許請求の範囲】
【請求項１】
塩化ビニル樹脂を含むベースポリマー１００質量部に対して、脂肪酸金属塩、シアヌル酸誘導体又はイソシアヌル酸誘導体、及びステアロイルベンゾイルメタンを合計で１〜５質量部含有し、前記シアヌル酸誘導体又はイソシアヌル酸誘導体に対する前記ステアロイルベンゾイルメタンの含有質量比（前記ステアロイルベンゾイルメタン／前記シアヌル酸誘導体又はイソシアヌル酸誘導体）が０．４〜１５である塩化ビニル樹脂組成物。
【請求項２】
前記脂肪酸金属塩は、脂肪酸カルシウム塩及び脂肪酸亜鉛塩であり、前記脂肪酸カルシウム塩に対する前記脂肪酸亜鉛塩の含有質量比（前記脂肪酸亜鉛塩／前記脂肪酸カルシウム塩）が２．５〜１２である請求項１に記載の塩化ビニル樹脂組成物。
【請求項３】
前記脂肪酸金属塩、前記シアヌル酸誘導体又はイソシアヌル酸誘導体、及び前記ステアロイルベンゾイルメタンの合計含量に対する前記脂肪酸金属塩の含有割合が６０質量％以上である請求項１又は請求項２に記載の塩化ビニル樹脂組成物。
【請求項４】
ハイドロタルサイト、水酸化アルミニウム、焼成クレー及び酸化チタンをさらに含有する請求項１〜３のいずれか１項に記載の塩化ビニル樹脂組成物。
【請求項５】
導体と、前記導体の外周に被覆された、請求項１〜４のいずれか１項に記載の塩化ビニル樹脂組成物からなる絶縁層とを備えた絶縁電線。
【請求項６】
請求項１〜４のいずれか１項に記載の塩化ビニル樹脂組成物からなるシースを備えたケーブル。
【発明の詳細な説明】
【技術分野】
【０００１】
本発明は、塩化ビニル樹脂組成物、並びにこれを用いた絶縁電線及びケーブルに関し、特にＵＬ規格に従った電線（通称「ＵＬ電線」）に適用できる難燃性の塩化ビニル樹脂組成物、並びにこれを用いた絶縁電線及びケーブルに関する。
する。
【背景技術】
【０００２】
電子機器類の内部配線に使用される絶縁電線は、機器の発火事故などに際して電線を伝って火が広がらぬように難燃性であることが求められている。
【０００３】
内部配線材の難燃性の基準は、例えば米国のＵＬ７５８規格等で定められている。ＵＬ７５８が要求する項目には垂直燃焼試験（以下「ＶＷ−１試験」という。）がオプションとして設けられているが、ほとんどの絶縁電線がこの試験に合格してＵＬに認定されているため、オプションとはいえ、ＶＷ−１試験は、必須に近い項目である。
【０００４】
従来から、このような絶縁電線の被覆材の主原料として塩化ビニル樹脂（ＰＶＣ）が用いられてきた。塩化ビニル樹脂は化学構造中にハロゲンである塩素を含んでおり、それ自体の難燃性は高い。しかし、塩化ビニル樹脂は硬質であるため、電線の絶縁材として使用する場合には軟化させるために可燃性の可塑剤を多量に添加して用いる。従って、難燃剤を添加しないと、上述した難燃性の基準を満たすことができない。
【０００５】
この難燃剤としては、一般的に三酸化アンチモンが使用されてきた。しかし、三酸化アンチモンは劇薬であるため、製造に当たっては厳格な管理が必要となり、使用を避けたい材料である。更には、稀少な金属類でもあり、最近では価格も上昇傾向にある。
【０００６】
そのため、三酸化アンチモンに代わる難燃剤として水酸化アルミニウムや水酸化マグネシウムなどの水酸化金属が用いられている(例えば、特許文献１参照)。
【０００７】
特許文献１には、塩化ビニル樹脂と、水酸化アルミニウム及び／又は水酸化マグネシウムと、可塑剤と非鉛系安定剤とを含む塩化ビニル樹脂組成物であって、水酸化アルミニウム及び／又は水酸化マグネシウムの含有量が、前記塩化ビニル樹脂の含有量１００質量部に対し８〜２２質量部であり、アンチモンの含有量が１０００ｐｐｍ未満であり、成形後に架橋された塩化ビニル樹脂組成物が開示されている。
【０００８】
一方、塩化ビニル樹脂は成形加工時に１７０℃以上に加熱され、分子構造から塩素が離脱するので、引張伸びは低下し、高温環境下での耐電圧特性も著しく低下するという問題点も有する。これを防ぐために、従来は長期耐熱効果がある鉛及び鉛化合物系安定剤が使用されていたが、これらはＥＵのＲｏＨＳ指令で禁止物質に指定される環境負荷物質である。そのため、その代替として、現在は殆どの絶縁電線で非鉛系安定剤が使用されている。
【０００９】
非鉛系安定剤は、鉛及び鉛化合物系安定剤ほどの効果が得られないが、用途に合わせて、バリウム亜鉛系、水酸化カルシウム系、カルシウム亜鉛系、ハイドロタルサイト系、オクチル酸金属等の非鉛系安定剤が適宜使用されている(例えば、特許文献２及び３参照)。
【先行技術文献】
【特許文献】
【００１０】
【特許文献１】特開２０１１−２６４２７号公報
【特許文献２】特許第３０１８３６７号公報
【特許文献３】特開２００３−４０６１４号公報
【発明の概要】
【発明が解決しようとする課題】
【００１１】
しかしながら、上述の従来技術では、水酸化アルミニウムや水酸化マグネシウム等の塩基性水和物を含んでいる場合に、例えば１００℃で２０日前後の促進試験を実施すると、塩基起因による変色が発生し、電線形状にした場合に、色相判別に苦慮する問題点があった。
【００１２】
そこで、本発明の目的は、水酸化アルミニウムや水酸化マグネシウム等の塩基性水和物を含んでいても、絶縁層又はシースの変色を抑制しうる塩化ビニル樹脂組成物、並びにこれを用いた絶縁電線及びケーブルを提供することにある。
【課題を解決するための手段】
【００１３】
本発明は、上記目的を達成するために、下記の塩化ビニル樹脂組成物、並びにこれを用いた絶縁電線及びケーブルを提供する。
【００１４】
［１］塩化ビニル樹脂を含むベースポリマー１００質量部に対して、脂肪酸金属塩、シアヌル酸誘導体又はイソシアヌル酸誘導体、及びステアロイルベンゾイルメタンを合計で１〜５質量部含有し、前記シアヌル酸誘導体又はイソシアヌル酸誘導体に対する前記ステアロイルベンゾイルメタンの含有質量比（前記ステアロイルベンゾイルメタン／前記シアヌル酸誘導体又はイソシアヌル酸誘導体）が０．４〜１５である塩化ビニル樹脂組成物。
［２］前記脂肪酸金属塩は、脂肪酸カルシウム塩及び脂肪酸亜鉛塩であり、前記脂肪酸カルシウム塩に対する前記脂肪酸亜鉛塩の含有質量比（前記脂肪酸亜鉛塩／前記脂肪酸カルシウム塩）が２．５〜１２である前記［１］に記載の塩化ビニル樹脂組成物。
［３］前記脂肪酸金属塩、前記シアヌル酸誘導体又はイソシアヌル酸誘導体、及び前記ステアロイルベンゾイルメタンの合計含量に対する前記脂肪酸金属塩の含有割合が６０質量％以上である前記［１］又は前記［２］に記載の塩化ビニル樹脂組成物。
［４］ハイドロタルサイト、水酸化アルミニウム、焼成クレー及び酸化チタンをさらに含有する前記［１］〜［３］のいずれか１つに記載の塩化ビニル樹脂組成物。
［５］導体と、前記導体の外周に被覆された、前記［１］〜［４］のいずれか１つに記載の塩化ビニル樹脂組成物からなる絶縁層とを備えた絶縁電線。
［６］前記［１］〜［４］のいずれか１つに記載の塩化ビニル樹脂組成物からなるシースを備えたケーブル。
【発明の効果】
【００１５】
本発明によれば、水酸化アルミニウムや水酸化マグネシウム等の塩基性水和物を含んでいても、絶縁層又はシースの変色を抑制しうる塩化ビニル樹脂組成物、並びにこれを用いた絶縁電線及びケーブルを提供することができる。
【図面の簡単な説明】
【００１６】
【図１】本発明の実施の形態に係る絶縁電線の一例を示す横断面図である。
【図２】本発明の実施の形態に係るケーブルの一例を示す横断面図である。
【発明を実施するための形態】
【００１７】
〔塩化ビニル樹脂組成物〕
本発明の実施の形態に係る塩化ビニル樹脂組成物は、塩化ビニル樹脂を含むベースポリマー１００質量部に対して、脂肪酸金属塩、シアヌル酸誘導体又はイソシアヌル酸誘導体、及びステアロイルベンゾイルメタンを合計で１〜５質量部含有し、前記シアヌル酸誘導体又はイソシアヌル酸誘導体に対する前記ステアロイルベンゾイルメタンの含有質量比（前記ステアロイルベンゾイルメタン／前記シアヌル酸誘導体又はイソシアヌル酸誘導体）が０．４〜１５である。
【００１８】
（塩化ビニル樹脂）
本発明の実施の形態に係る塩化ビニル樹脂組成物は、ベースポリマーとして塩化ビニル樹脂を含有している。
【００１９】
塩化ビニル樹脂としては、塩化ビニルの単独重合体（すなわちポリ塩化ビニル）のほか、塩化ビニルと他の共重合可能なモノマーとの共重合体、及びこれらの混合物が挙げられる。
【００２０】
塩化ビニル樹脂は、平均重合度１０００〜２５００のものを用いることが好ましい。平均重合度１０００〜２０００のものが耐熱性、耐寒性、成形性の面からより好ましい。重合度が低くなると成形性は向上するが耐熱性、耐寒性が低下する。逆に重合度が高くなると耐熱性、耐寒性は向上するが、成形性が悪くなる。
【００２１】
塩化ビニル樹脂は、必要に応じて、重合度の異なるものを２種以上ブレンドして用いても良い。また、本発明の効果を奏する限りにおいて、必要に応じて、ベースポリマーに塩化ビニル−酢酸ビニル共重合体、エチレン・酢酸ビニル共重合体、塩素化ポリエチレン等を添加しても良い。ベースポリマー中の塩化ビニル樹脂の含有割合は、８０質量％以上であることが好ましく、９０質量％以上であることがより好ましく、９５質量％以上であることがさらに好ましい。
【００２２】
（脂肪酸金属塩、シアヌル酸誘導体又はイソシアヌル酸誘導体、及びステアロイルベンゾイルメタン）
本発明の実施の形態に係る塩化ビニル樹脂組成物は、塩化ビニル樹脂を含むベースポリマー１００質量部に対して、脂肪酸金属塩、シアヌル酸誘導体又はイソシアヌル酸誘導体、及びステアロイルベンゾイルメタンを合計で１〜５質量部含有する。これらの合計量を上記範囲内とすることで本願発明の効果を奏する。脂肪酸金属塩、シアヌル酸誘導体又はイソシアヌル酸誘導体、及びステアロイルベンゾイルメタンの合計含量は、塩化ビニル樹脂を含むベースポリマー１００質量部に対して、１〜４質量部であることが好ましく、１〜３質量部であることがより好ましく、１．２〜３質量部であることがさらに好ましい。
【００２３】
Ａ：脂肪酸金属塩
脂肪酸金属塩としては、例えば脂肪酸カルシウム塩及び脂肪酸亜鉛塩を用いることが好ましい。これらを用いる場合、脂肪酸カルシウム塩に対する脂肪酸亜鉛塩の含有質量比（脂肪酸亜鉛塩／脂肪酸カルシウム塩）は、２．５〜１２であることが好ましい。
【００２４】
脂肪酸金属塩の含有割合は、脂肪酸金属塩、シアヌル酸誘導体又はイソシアヌル酸誘導体、及びステアロイルベンゾイルメタンの合計含量に対して６０質量％以上であることが好ましく、７０質量％以上であることがより好ましく、８０質量％以上であることがさらに好ましい。上限値は、９５質量％以下であることが好ましい。
【００２５】
脂肪酸金属塩の役割をカルシウム塩及び亜鉛塩を例に以下に説明する。
(C17H35COO)2Zn + 2HCL → ZnCL2 ＋ C17H35COOH
(C17H35COO)2Ca + ZnCL2 → (C17H35COO)2Zn +CaCL2
【００２６】
熱や光により、塩化ビニル樹脂から発生する塩化水素を金属石鹸が捕捉し、金属塩が生成する。脂肪酸亜鉛と脂肪酸カルシウムを比較すると、脂肪酸亜鉛の方がその捕捉力が高いため、塩化亜鉛がまず生成する。塩化亜鉛が塩化ビニル樹脂混和物中に存在すると、短波長の色調となり、着色は改善される。しかし、塩化亜鉛は、塩化ビニル樹脂の脱塩化水素を促進することや脂肪酸亜鉛の大量添加は混和物の系が外部滑性過多となるため適量添加が必要となる。一方、脂肪酸カルシウムは、塩化水素を捕捉する以外に、上式の通り、塩化亜鉛との交換反応も進むので脱塩化水素抑制にも働く。
【００２７】
脂肪酸金属塩を構成する脂肪酸としては、例えば、Ｃ８〜Ｃ２２の飽和脂肪酸やＣ８〜Ｃ２２の不飽和脂肪酸を用いることができる。特にステアリン酸金属塩であることが好ましいが、金属当量を合わせた添加量とすればどの脂肪酸種を用いても良い。脂肪酸種は、単独で用いる場合のみならず、２種以上を併用してもよい。
【００２８】
Ｂ：シアヌル酸誘導体又はイソシアヌル酸誘導体
シアヌル酸誘導体又はイソシアヌル酸誘導体としては、イソシアヌル酸誘導体を用いることが好ましく、例えば、イソシアヌル酸トリス（２−ヒドロキシエチル）を用いることが特に好ましい。なお、ここでいう「又は」には、シアヌル酸誘導体、イソシアヌル酸誘導体をそれぞれ単独で使用する場合のほか、シアヌル酸誘導体とイソシアヌル酸誘導体とを併用する場合も含まれる。
【００２９】
上記シアヌル酸誘導体又はイソシアヌル酸誘導体（例えばイソシアヌル酸トリス（２−ヒドロキシエチル））の役割は、金属塩のキレート化による塩化ビニル樹脂からの脱塩化水素を抑制するためのものである。
【００３０】
金属塩化物は、ポリエンとπ錯体を生成し、着色することが知られているが、本系材料が無色のキレート化合物を作るため、着色低減にも効果が発現する。但し、本系材料は、塩化ビニル樹脂との相溶性に劣るため、適量化が必要となる。
【００３１】
Ｃ：ステアロイルベンゾイルメタン
ステアロイルベンゾイルメタンの役割を以下に説明する。
一般に塩化ビニル樹脂のアリル塩安定化剤としては、ジベンゾイルメタン（ＤＢＭ）が用いられてきた。脂肪酸塩や金属化合物下で、次式（I）、（II）の通り働く。すなわち、アリル塩を安定化することで、結果として着色抑制剤として働く。
【化１】
2015212348.tif 000003
【化２】
2015212348.tif 000004
【００３２】
ＤＢＭの欠点としては、光増感性があることは知られているが、他にアリル塩を安定化するために１／２モルの金属塩を必要とすることと、反応が２段階であることである。１段階でより早期にアリル塩を安定化させる材料として、本発明においてはステアロイルベンゾイルメタンを用いた。下記に反応式（III）を示す。金属塩存在下で、アリル塩を１段階で安定化させる。
【化３】
2015212348.tif 000005
【００３３】
上記シアヌル酸誘導体又はイソシアヌル酸誘導体に対する上記ステアロイルベンゾイルメタンの含有質量比（ステアロイルベンゾイルメタン／シアヌル酸誘導体又はイソシアヌル酸誘導体）は、０．４〜１５である。当該含有質量比を上記範囲内とすることで本願発明の効果を奏する。好ましい含有質量比（ステアロイルベンゾイルメタン／シアヌル酸誘導体又はイソシアヌル酸誘導体）は０．５〜１０であり、より好ましくは１〜７であり、さらに好ましくは１．５〜４である。
【００３４】
（可塑剤）
本発明の実施の形態に係る塩化ビニル樹脂組成物には、可塑剤として、従来公知の可塑剤を添加することができる。特に限定はされないが、トリメリテート系可塑剤を使用することが好ましく、例えばトリメリット酸トリ２−エチルヘキシル、トリメリット酸トリノルマルアルキル、トリメリット酸トリイソデシル等を挙げることができる。耐熱性、コストの観点からトリメリット酸トリ２−エチルヘキシルを用いることがより好ましい。可塑剤の含有量は、塩化ビニル樹脂１００質量部に対して、３０〜８０質量部であることが好ましく、３５〜５５質量部であることがより好ましい。 
【００３５】
（安定剤）
本発明の実施の形態に係る塩化ビニル樹脂組成物には、安定剤として、従来公知の安定剤を添加することができる。特に限定はされないが、安定剤は、鉛を含有しない非鉛系安定剤を用いることが、法規制上好ましい。非鉛系安定剤としては、ハイドロタルサイト系安定剤や、カルシウム−亜鉛系の複合安定剤を挙げることができる。前述の脂肪酸金属塩としてステアリン酸カルシウムやステアリン酸亜鉛等を添加した場合、これらを安定剤として機能させることもできる。
【００３６】
（その他の添加剤）
本発明の実施の形態に係る塩化ビニル樹脂組成物には、上記添加剤に加え、必要に応じて、難燃剤、充填剤、架橋剤、架橋助剤、紫外線吸収剤、光安定剤、滑剤、酸化防止剤、着色剤、加工性改良剤、その他の改質剤などを単独で又は２種以上を組み合わせて用いることもできる。
【００３７】
難燃剤として、例えば、三酸化アンチモン、金属水和物が挙げられる。金属水酸化物としては、水酸化マグネシウム、水酸化アルミニウム、ハイドロタルサイト、カルシウムアルミネート水和物、水酸化カルシウム、水酸化バリウム、ハードクレー等が使用される。
【００３８】
充填剤として、焼成クレー、水和クレー、カーボンブラック、シリカ、炭酸カルシウム、珪酸アルミニウム、酸化チタン、フェライト系磁性粉、タルク等が挙げられる。
【００３９】
本発明の実施の形態に係る塩化ビニル樹脂組成物は、成形後に架橋を施しても良い。架橋の方法は、従来公知の方法を使用でき、特に限定はされないが、化学架橋、シラン架橋、放射線架橋等の方法を用いることができる。架橋度は、ゲル分率で４０〜６５％であることが好ましく、４９〜６０％であることがより好ましい。
【００４０】
架橋助剤として、トリメチロールプロパントリメタクリレート、ジペンタエリスリトールヘキサアクリレート等を使用することができ、塩化ビニル樹脂１００質量部に対して、例えば２〜２０質量部添加することができる。２質量部未満では、架橋が不十分になる場合があり、２０質量部を超えると成形時に架橋してしまう場合がある。
【００４１】
〔絶縁電線〕
本発明の実施形態に係る絶縁電線は、導体と、導体の外周に被覆された、本発明の実施形態に係る上記塩化ビニル樹脂組成物からなる絶縁層とを備えたことを特徴とする。
【００４２】
図１は、本発明の実施の形態に係る絶縁電線の一例を示す横断面図である。
図１に示すように、本実施の形態に係る絶縁電線１０は、導体１と、導体１の外周に被覆された絶縁層２とを備える。被覆される導体１としては、例えば外径０．１５〜７ｍｍφ程度の導体を使用することができる。錫メッキ軟銅線を撚り合わせた導体などを好適に使用することができるが、これに限定されるものではない。導体１は、図１のように１本である場合に限られず、複数本であってもよい。
【００４３】
絶縁層２は、本発明の実施の形態に係る上記の塩化ビニル樹脂組成物から構成されている。押出被覆等の成形手段により絶縁層として被覆した後、電子線照射等の方法により塩化ビニル樹脂を架橋することにより絶縁電線を得ることができる。なお、押出被覆は、架橋前の塩化ビニル系樹脂組成物をロール、バンバリー、押出機などで混練し、得られたペレットコンパウンドと導体とをクロスヘッドダイを付設した従来公知の電線用押出機で電線被覆押出成形することなどにより行うことができる。
【００４４】
本実施の形態においては、絶縁体を、単層で構成してもよく、また、多層構造とすることもできる。さらに、必要に応じて、セパレータ、編組等を施してもよい。
【００４５】
〔ケーブル〕
本発明の実施形態に係るケーブルは、本発明の実施形態に係る上記塩化ビニル樹脂組成物を被覆材料（シースないし絶縁層及びシース）として使用したことを特徴とする。
【００４６】
図２は、本発明の実施の形態に係るケーブルの一例を示す横断面図である。
図２に示すように、本実施の形態に係るケーブル２０は、導体１に絶縁層２を被覆した絶縁電線３本を紙等の介在４と共に撚り合わせた三芯撚り線と、三芯撚り線の外周に施された押え巻きテープ５と、その外周に押出被覆されたシース３とを備える。絶縁電線は単芯でもよく、三芯以外の多芯撚り線であってもよい。
【００４７】
シース３は、本発明の実施の形態に係る上記の塩化ビニル樹脂組成物から構成されている。絶縁体２も上記の塩化ビニル樹脂組成物から構成されていてもよい。押出被覆等の成形手段により絶縁層やシース層として被覆した後、電子線照射等の方法により塩化ビニル樹脂を架橋することによりケーブルを得ることができる。
【００４８】
本実施の形態においては、シースを、単層で構成してもよく、また、多層構造とすることもできる。さらに、必要に応じて、セパレータ、編組等を施してもよい。
【００４９】
本発明の実施形態に係る絶縁電線ないしケーブルの外径は、例えば０．４〜１１ｍｍφである。その用途としては、ドライヤー、炊飯器、トランス口出部、照明器具、エアコンなどの機器内の高温部での配線等を挙げることができる。
【００５０】
〔本発明の実施形態の効果〕
本発明の実施形態によれば、水酸化アルミニウムや水酸化マグネシウム等の塩基性水和物を含んでいても、絶縁層又はシースの変色を抑制しうる塩化ビニル樹脂組成物、並びにこれを用いた絶縁電線及びケーブルを提供することができる。
【００５１】
また、本発明の好ましい実施形態によれば、水酸化アルミニウムや水酸化マグネシウム等の塩基性水和物を含んでいても、絶縁層又はシースの変色を抑制し、かつ良好な外観（表面の艶・スムーズさ）を可能とする塩化ビニル樹脂組成物、並びにこれを用いた絶縁電線及びケーブルを提供することができる。
【実施例】
【００５２】
以下に、本発明を実施例及び比較例に基づいて更に詳しく説明するが、本発明はこれらに限定されるものではない。
【００５３】
図１の構造の絶縁電線１０を下記の通りの方法で製造し、評価を行なった。
【００５４】
（１）塩化ビニル樹脂組成物の作製
表１に示す各材料を記載された割合で配合し、１４０℃に加熱したオープンロールミキサーで混練混合してペレット化し、各実施例及び比較例の塩化ビニル樹脂組成物を得た。用いた材料は、表２に示す通りである。
【００５５】
（２）絶縁電線の作製
導体として、外径０．１６ｍｍφ錫メッキ軟銅線の２６本撚り導体（外径０．９４ｍｍφ）を使用した。該導体上に上記の塩化ビニル樹脂組成物を溶融押出法により押出成形し、各塩化ビニル樹脂組成物で導体を被覆した試料（絶縁電線）を得た。塩化ビニル樹脂組成物から成る絶縁層の厚さは、０．５ｍｍとなった。電線製造条件は、シリンダー温度１７０℃、ヘッド温度１８０℃にて、線速４００ｍ／分にて作業を実施した。
【００５６】
（３）絶縁電線の評価１（色相変化）
上記各例の絶縁電線について、３００ｍｍの長さに切断した電線を１００℃で５００時間、ギヤーオーブン（強制循環式空気加熱老化試験機）に暴露し、曝露前後の色相変化を確認した。色相変化は５人による目視比較試験を行い、曝露前後で５人とも変色無と判断したものを◎、４人が変色無と判断したものを○、０〜３人が変色無と判断したものを×とした。表１に評価結果を示す。
【００５７】
（４）絶縁電線の評価２（外観）
上記各例の絶縁電線について、外観を目視で評価した。表面に艶があり、表面がスムーズだったものを◎、表面がスムーズだが艶消し状態となったものを○、表面に肌荒れ又は凹凸を生じたものを×とした。表１に評価結果を示す。
【００５８】
（５）総合判定
総合判定は、色相変化及び外観のいずれかの評価が×であったものを不合格とした。結果を表１に示す。
【００５９】
【表１】
2015212348.tif 000006
【００６０】
【表２】
2015212348.tif 000007
【００６１】
本発明の規定する範囲内である実施例１〜５においては、色相変化及び外観ともに良好であり、総合判定は合格であった。
【００６２】
比較例１においては、（Ａ１＋Ａ２）＋Ｂ＋Ｃの合計含量が多いため、色相変化及び外観ともに結果が悪く、総合判定は不合格であった。
【００６３】
比較例２においては、（Ａ１＋Ａ２）＋Ｂ＋Ｃの合計含量が少ないため、色相変化の結果が悪く、総合判定は不合格であった。
【００６４】
比較例３においては、（Ａ１＋Ａ２）＋Ｂ＋Ｃの合計含量が多く、Ｃ／Ｂの質量比が小さいため、色相変化及び外観ともに結果が悪く、総合判定は不合格であった。
【００６５】
比較例４においては、Ｃ／Ｂの質量比が大きいため、色相変化の結果が悪く、総合判定は不合格であった。
【００６６】
比較例５においては、Ｃ：ステアロイルベンゾイルメタンを含有していないため、色相変化の結果が悪く、総合判定は不合格であった。
【００６７】
以上の通り、塩化ビニル樹脂の塩基性化合物存在下での低温長期の変色は、脂肪酸金属塩、シアヌル酸誘導体又はイソシアヌル酸誘導体、及びステアロイルベンゾイルメタンの３種を含有しなければ阻止できない。また、３種を併用しても変色抑制と良好な押出成形物とを両立するためには請求項の通りの適量域が必要であることを見出した。
【００６８】
なお、本発明は、上記実施の形態及び実施例に限定されず種々に変形実施が可能である。
【符号の説明】
【００６９】
１０：絶縁電線、２０：ケーブル
１：導体、２：絶縁層
３：シース、４：介在、５：押さえ巻きテープ
【図１】
2015212348.tif 000008
【図２】
2015212348.tif 000009